Brevet FR2899018A1 — publié le 20070928

ELECTRODE PLASTIFIEE POUR ACCUMULATEUR ALCALIN DOMAINE TECHNIQUE La présente invention concerne une électrode plastifiée pour un accumulateur à électrolyte alcalin, comme par exemple un accumulateur nickel-cadmium ou nickel-métal hydrure. Elle s'étend en outre à l'accumulateur contenant une telle électrode. ETAT DE LA TECHNIQUE Il existe plusieurs types d'électrodes susceptibles d'être utilisées dans un accumulateur à électrolyte alcalin, tels que les électrodes frittées et les électrodes non frittées. Par rapport aux autres types d'électrodes, une électrode non frittée contient une plus grande quantité de matière, sa capacité volumique est donc augmentée, et son coût de fabrication est plus faible. Une électrode non-frittée se compose d'un support servant de collecteur de courant sur lequel on enduit une pâte contenant la matière active et un liant, à laquelle on ajoute le plus souvent un matériau conducteur. Une fois la pâte déposée sur ou dans le support, l'ensemble est comprimé et séché pour obtenir une électrode de la densité et de l'épaisseur souhaitée. Parmi les électrodes non-frittées, on distingue l'électrode de type mousse de nickel qui possède un support tridimensionnel, et l'électrode plastifiée qui possède un support sous forme d'une feuille de métal perforé ou de métal déployé. Une analyse des coûts par composants d'un accumulateur NiMH conventionnel fait apparaître que le substrat de l'électrode positive, de type mousse de nickel, donc tridimensionnel, représente plus de 50% du coût de l'électrode actuelle. Or, la généralisation de la technologie NiMH dans des applications telles que le véhicule électrique hybride nécessite des réductions de coût importantes des accumulateurs. R:ABrevcts\246002461 I .doc 2 C'est pourquoi, l'utilisation d'un support bidimensionnel est parfois préférée à celle d'un conducteur tridimensionnel. Cependant, la tenue mécanique de la matière active 5 et son adhésion au support bidimensionnel sont généralement insuffisantes. Afin d'améliorer la tenue mécanique et l'adhésion de la matière active au support tridimensionnel, le document EP-A-O 865 090 propose une électrode comprenant comme 10 liant un fluoroplastique tel que le polytétrafluoroéthylène (PTFE) et un agent de couplage de type silane. Des électrodes positives de technologie plastifiée comportant un liant à base de styrène-acrylate ont été 15 développées. L'article paru dans Journal of The Electrochemical Society (152 (5) A905-A912 (2005)) divulgue en effet une électrode positive d'accumulateur nickel métal hydrure comprenant un feuillard d'acier nickelé tridimensionnel et un liant de type styrène- 20 acrylate. Cependant la durée de vie de cet accumulateur est de 1000 cycles à 25 C et de seulement 180 cycles à 45 C en raison de la décomposition du styrène-acrylate. On cherche donc un accumulateur alcalin présentant une durée de vie en cyclage et/ou une durée de vie 25 calendaire améliorée (la vie calendaire correspond à la situation d'un accumulateur en stockage, non en fonctionnement), pour une température supérieure ou égale à 25 C, de préférence supérieure ou égale à 40 C. 30 RESUME DE L'INVENTION L'invention concerne une électrode comprenant un support conducteur métallique et une pâte comprenant une matière électrochimiquement active et un liant ; ce liant comprenant . 35 a) un composé de type silane b) un polymère comportant au moins un monomère acrylique, et représentant au moins environ 0,15% du poids de ladite pâte. R:ABrevets\24600\2461 1.doc L'utilisation de silane améliore la durée de vie de l'accumulateur en cyclage et/ou la durée de vie calendaire pour une température supérieure ou égale à 25 C, de préférence supérieure ou égale à 40 C. L'invention s'étend à un accumulateur à électrolyte alcalin comprenant une telle électrode. EXPOSE DETAILLE DE MODES DE REALISATION DE L'INVENTION L'article paru dans Journal of The Electrochemical Society (152 (5) A905-A912 (2005)) explique qu'un liant d'électrode constitué de styrène-acrylate se dégrade rapidement lorsqu'il est utilisé dans les électrodes d'un accumulateur fonctionnant en cyclage à une température supérieure à 20 C. Ceci a pour conséquence de réduire la durée de vie en cyclage de cet accumulateur. L'invention résout ce problème en substituant une partie du styrèneacrylate, par un composé de type silane. Pour que l'électrode conserve une bonne flexibilité, la substitution du polymère par le composé de type silane doit néanmoins être limitée. Selon l'invention, le pourcentage massique du polymère comprenant un monomère acrylique doit être au moins environ 0,15%, de préférence au moins environ 0,30% et de préférence encore au moins environ 0,45 du poids de la pâte. Le composé de type silane mis en œuvre dans l'invention, est représenté par la formule : Xp-Si (R) 4_P dans laquelle : X est choisi dans le groupe comprenant un alkyle, substitué ou non par un halogène, un alcényle, un aryle, un alkylaryle, un arylalkyle, un alcénylaryle, un arylalcényle, un époxy, une amine, une styrylamine, un méthacrylate. R est choisi dans le groupe comprenant H, un halogène, un groupement hydroxy, alkoxy, acyloxy, un alkyle cyclique, un aryle ou -NR2 dans lequel R est H ou un alkyle. p est 1, 2 ou 3. R:ABrevets\24600\2461 1 .doc Selon un mode de réalisation préféré, le composé de type silane est le glycidyloxypropyltrimethoxy-silane. Le polymère comprenant au moins un monomère acrylique peut être choisi parmi le styrène-acrylate, le poly(méth)acrylate, le styrène-anhydride-maléique hydrolysé. Les proportions massiques entre le polymère et le composé de type silane varient entre 95 / 5% et 50 % / 50 Cela permet ainsi d'assurer des propriétés mécaniques adéquates à l'électrode (élasticité, cohésion intergrains et adhérence sur le collecteur de courant), tout en améliorant la résistance chimique du liant. De préférence, la proportion massique du liant ajouté est comprise entre 0,16 et 3 % du poids de la pâte. L'invention s'applique aux électrodes positives comme aux électrodes négatives d'un accumulateur alcalin. La pâte déposée sur le collecteur de courant comprend généralement la matière électrochimiquement active, un ou plusieurs épaississants, le liant et généralement un ou plusieurs éléments conducteurs électroniques. La matière électrochimiquement active de l'électrode positive peut être un hydroxyde de nickel contenant au moins un élément choisi parmi Zn, Cd ou Mg et au moins un élément choisi parmi Co, Mn, Al, Y, Ca, Sr, Zr, Cu. De préférence, cet hydroxyde possède une forme sphéroïdale et présente une granulométrie comprise entre 7 et 20 pm. L'hydroxyde de nickel peut être de façon préférentielle recouvert par un revêtement à base d'hydroxyde de cobalt éventuellement partiellement oxydé, ou associé à un composé conducteur, constitué principalement de Co(OH)2. D'autres composés tels que Co, CoO, LiCoO2, poudres métalliques, carbones, ZnO, Y203, Yb2O3 , Nb2O3 peuvent être ajoutés à la matière active. La matière électrochimiquement active de l'électrode négative peut être R:ABrevets\24600\24611.doc - un alliage hydrurable pouvant être du type AB5, A2B7 ou A5B19, - un composé à base de cadmium tel que CdO ou Cd(OH)2. L'électrode peut également comprendre un polymère cellulosique tel que la carboxyméthylcellulose (CMC), l' hydroxypropylmethylcellulose (HPMC), l'hydroxypropylcellulose (HPC), ou l'hydroxymethylcellulose (HEC), ou un polymère de type Polyacideacrylique (PAAC). Selon un mode de réalisation, des fibres conductrices ou non conductrices peuvent être ajoutées à l'électrode. De préférence, la quantité de fibres ajoutées est inférieure à 1,5 % du poids de la pâte. De préférence, il s'agira de fibres de polymères de polypropylène par exemple, de diamètre compris entre 10 et 35 m et de longueur inférieure à 2 mm. Le support de l'électrode est un conducteur métallique. Il peut être un support bidimensionnel, par exemple en nickel de type déployé ou un feuillard en acier nickelé, d'épaisseur comprise entre 20 pm et 100 pm ou un feuillard en acier nickelé mis en forme tridimensionnelle, d'épaisseur totale comprise entre 100 et 700 pm. L'invention est aussi un accumulateur alcalin de type Nickel Cadmium ou Nickel Métal Hydrure par exemple, utilisant au moins une électrode plastifiée décrite ci-dessus (positive, négative ou les deux) et contenant un électrolyte à base de KOH et/ou NaOH et/ou LiOH et un séparateur à base de fibres de polyoléfines non traitées, ou traitées par l'acide acrylique ou sulfonées ou à base de fibres de polyamide. L'accumulateur peut être de type cylindrique ou prismatique, ouvert ou étanche (valve regulated), pour des applications portables ou industrielles (automobile et éclairage de sécurité notamment). L'invention concerne aussi l'utilisation d'une composition comprenant . R:ABrevets\24600\2461 l .doc a) un composé de type silane, et b) un polymère comportant au moins un monomère acrylique dans la fabrication d'une électrode d'accumulateur afin d'améliorer la durée de vie calendaire et/ou la durée de vie en cyclage de cet accumulateur, à une température supérieure ou égale à 25 C, de préférence supérieure ou égale à 40 C. EXEMPLES Une première électrode positive de référence (Pl) est réalisée avec une pâte ayant comme composition pondérale: Matière électrochimiquement active 88,2% Matériau conducteur Co(OH)2 10% Liant PTFE 1% Polymère cellulosique CMC 0,3% Y2O3 0,5% La matière électrochimiquement active pulvérulente est constituée d'un hydroxyde à base de nickel, et contenant les substituants suivants : cobalt et zinc. La viscosité de la pâte est ajustée avec de l'eau. La pâte est introduite dans un support conducteur tridimensionnel qui est une mousse de nickel de porosité d'environ 95%. Une fois la pâte introduite dans le support, l'ensemble est séché afin d'en éliminer l'eau, laminé puis découpé pour obtenir l'électrode aux dimensions désirées. L'électrode finie, présente une porosité de 30% et un grammage de 16g/dm2. Une électrode positive plastifiée de référence (P2) est réalisée avec une pâte ayant pour composition pondérale : Matière électrochimiquement active 85,2% Matériau conducteur Co(OH)2 10% Liant PTFE 3% Polymère cellulosique CMC 0,3% Fibre polymère polypropylène 1,0% R:ABrevets\24600\2461 L.doc Y2O3 0,5% La matière électrochimiquement active pulvérulente est constituée d'un hydroxyde à base de nickel, et contenant les substituants suivants : cobalt et zinc. La viscosité de la pâte est ajustée avec de l'eau. La pâte est déposée simultanément sur les deux faces d'un support métallique bidimensionnel (acier nickelé perforé d'épaisseur 75pm) de manière homogène. L'ensemble est ensuite séché afin d'en éliminer l'eau, puis laminé à l'épaisseur désirée et découpée pour obtenir une électrode positive. L'électrode finie, présente une porosité de 35% et un grammage de l6g/dm2. Une électrode positive plastifiée de référence (P3) 15 est réalisée avec une pâte ayant pour composition pondérale : Matière électrochimiquement active 87,2% Matériau conducteur Co(OH)2 10% Liant styrène-acrylate 1% 20 Polymère cellulosique CMC 0,3% Fibre polymère polypropylène 1,0% Y2O3 0,5% La matière électrochimiquement active pulvérulente est constituée d'un hydroxyde à base de nickel, et 25 contenant les substituants suivants : cobalt et zinc. La viscosité de la pâte est ajustée avec de l'eau. La pâte est déposée simultanément sur les deux faces d'un support métallique bidimensionnel (acier nickelé perforé d'épaisseur 75pm) de manière homogène. L'ensemble est 30 ensuite séché afin d'en éliminer l'eau, puis laminé à l'épaisseur désirée et découpée pour obtenir une électrode positive. L'électrode finie, présente une porosité de 35% et un grammage de l6g/dm2. 35 Une électrode positive de l'invention (P4) est réalisée avec une pâte ayant pour composition pondérale Matière électrochimiquement active 87,2% Matériau conducteur Co(OH)2 10% R:ABrevets\24600\2461 1.doc Liant styrène-acrylate 0,7% Glycidoxypropyltrimethoxy-Silane 0,3% Polymère cellulosique CMC 0,3% Fibre polymère polypropylène 1,0% Y2O3 0,5% La matière électrochimiquement active pulvérulente est constituée d'un hydroxyde à base de nickel, et contenant les substituants suivants : cobalt et zinc. La viscosité de la pâte est ajustée avec de l'eau. La pâte est déposée simultanément sur les deux faces d'un support métallique bidimensionnel (acier nickelé perforé d'épaisseur 75um) de manière homogène. L'ensemble est ensuite séché afin d'en éliminer l'eau, puis laminé à l'épaisseur désirée et découpé pour obtenir une électrode positive. L'électrode finie, présente une porosité de 35% et un grammage de 16g/dm2. Une électrode positive plastifiée de référence(P5) est réalisée avec une pâte ayant pour composition 20 pondérale : Matière électrochimiquement active 88,1% Matériau conducteur Co(OH)2 10% Liant styrène-acrylate 0,10% Glycidoxypropyltrimethoxy-Silane 0,03% 25 Polymère cellulosique CMC 0,3% Fibre polymère polypropylène 1,0% Y203 0,5% La matière électrochimiquement active pulvérulente est constituée d'un hydroxyde à base de nickel, et 30 contenant les substituants suivants : cobalt et zinc. La viscosité de la pâte est ajustée avec de l'eau. La pâte est déposée simultanément sur les deux faces d'un support métallique bidimensionnel (acier nickelé perforé d'épaisseur 75um) de manière homogène. L'ensemble est 35 ensuite séché afin d'en éliminer l'eau, puis laminé à l'épaisseur désirée et découpée pour obtenir une électrode positive. L'électrode finie, présente une porosité de 35% et un grammage de 16g/dm2. R:A13revets`24600\2461 1.doc Une électrode positive de l'invention (P6) est réalisée avec une pâte ayant pour composition pondérale Matière électrochimiquement active Matériau conducteur Co(OH)2 Liant Polyacrylate Glycidoxypropyltrimethoxy-Silane Polymère cellulosique CMC Fibre polymère polypropylène Y2O3 pulvérulente nickel, et contenant les substituants suivants : cobalt et zinc. La viscosité de la pâte est ajustée avec de l'eau. La pâte 15 est déposée simultanément sur les deux faces d'un support métallique bidimensionnel (acier nickelé perforé d'épaisseur 75pm) de manière homogène. L'ensemble est ensuite séché afin d'en éliminer l'eau, puis laminé à l'épaisseur désirée et découpée pour obtenir une 20 électrode positive. L'électrode finie, présente une porosité de 35% et un grammage de 16g/dm2. Une électrode négative de référence (Nl) est réalisée avec une pâte ayant pour composition pondérale : 25 Matière électrochimiquement active 97,4% Liant Styrène-acrylate 1,0% Carbone 0,5% Polymère cellulosique CMC 0,3% Fibre polymère polypropylène 0,8% 30 La matière électrochimiquement active pulvérulente est un composé intermétallique de type AB5 capable de former un hydrure, une fois chargé. La viscosité de la pâte est ajustée avec de l'eau. La pâte est déposée simultanément sur les deux faces d'un support métallique 35 bidimensionnel (acier nickelé perforé d'épaisseur 50pm) de manière homogène. L'ensemble est ensuite séché afin d'en éliminer l'eau, puis laminé à l'épaisseur désirée et découpée pour obtenir une électrode positive. L'électrode R:ABrevets\24600\2461 1.doc 10 La matière est constituée 87,2% 10% 0,7% 0,3% o 0,3% 1,0% 0,5% électrochimiquement active d'un hydroxyde à base de finie, présente une porosité de 25% et un grammage de l9g/dm2 . Une électrode négative de l'invention (N2) est 5 réalisée avec une pâte ayant pour composition pondérale : Matière électrochimiquement active 97,4% Liant Styrène-acrylate 0,7% Glycidoxypropyltrimethoxy-Silane 0,3% Carbone 0,5% 10 Polymère cellulosique CMC 0,3% Fibre polymère polypropylène 0,8% La matière électrochimiquement active pulvérulente est un composé intermétallique de type AB5 capable de former un hydrure, une fois chargé. La viscosité de la 15 pâte est ajustée avec de l'eau. La pâte est déposée simultanément sur les deux faces d'un support métallique bidimensionnel (acier nickelé perforé d'épaisseur 50pm) de manière homogène. L'ensemble est ensuite séché afin d'en éliminer l'eau, puis laminé à l'épaisseur désirée et 20 découpée pour obtenir une électrode positive. L'électrode finie, présente une porosité de 25% et un grammage de l9g/dm2. Un test de tenue mécanique des électrodes ainsi 25 fabriquées est réalisé de la façon suivante Chaque électrode est pesée, puis lachée d'une hauteur de 50 cm sur une surface plane. La chute est répétée 10 fois. Puis l'électrode est pesée de nouveau. Le résultat du test est exprimé comme le ratio de la masse initiale moins la 30 masse finale rapportée à la masse initiale. Une électrode sera d'autant plus solide que ce ratio sera faible et la tenue mécanique de l'électrode est considérée comme satisfaisante lorsque ce ratio est inférieur à 0,5%. 35 Les résultats du test mécanique sont indiqués dans le tableau 1 . R:ABrevets\24600\2461 I .doc Tableau 1 Electrode Pl P2 P3 P4 P5 P6 N1 N2 Support Mousse feuillard feuillard feuillard feuillard feuillard feuillard feuillard PTFE 1% 3% - - - - - - Styrène- - 1% 0,7% 0,10% - 1% 0,7% acrylate Polyacrylate - - - - 0,7% - - Silane - - 0,3% 0,03% 0,3% - 0,3% Test (%) 0,21 13 0,32 0,38 15 0,43 0,23 0,29 R:\Brevets\24600\2461 1.doc L'électrode P1 comprend un support tridimensionnel, qui est une mousse de nickel, et du PTFE comme liant. Pl présente une stabilité mécanique satisfaisante. L'électrode P2 comprend un support bidimensionnel, qui est un feuillard et 3% de PTFE comme liant. P2 présente une stabilité mécanique médiocre qui ne permet pas d'effectuer un montage en accumulateur cylindrique. L'électrode P3 comprend un support bidimensionnel, qui est un feuillard, et 1% de styrène-acrylate comme liant. Dans l'électrode P4, en comparaison avec l'électrode P3, une fraction du liant de styrène-acrylate a été remplacée par du silane dont le pourcentage massique représente 0,3% du poids de la pâte. La perte de masse de matière active mesurée au cours du test passe de 0,32 % à 0,38 % ce qui correspond à une dégradation de la tenue mécanique d'environ 20%. Toutefois, la dégradation de la tenue mécanique reste dans les limites acceptables car la perte de masse reste inférieure à 0,5 %. L'électrode P5 qui est hors du domaine de l'invention présente un taux de liant global de 0,13% dont 0,03% de silane. Dans ce cas, la tenue mécanique de l'électrode est insuffisante pour effectuer un montage en accumulateur cylindrique. En comparant les résultats obtenus avec les électrodes négatives Ni et N2, on constate que la substitution d'une partie du styrène-acrylate par du silane a pour effet d'augmenter la perte de masse de matière active ; celle-ci passe de 0,23 % à 0,29 %, soit une augmentation de 26 %. Toutefois, cette dégradation de la tenue mécanique reste acceptable car la perte de masse reste inférieure à 0,5 %. L'augmentation de la perte de masse provoquée par le remplacement d'une partie du styrène-acrylate par du silane n'entraîne pas de baisse de la durée de vie d'un accumulateur possédant au moins une électrode selon l'invention. Au contraire, la durée de vie d'un accumulateur possédant au moins une électrode selon R:ABrevets\24600\2461 1.doc 20 l'invention, présente une durée de vie élevée en cyclage à 40 C. Ceci est démontré par les tests électriques suivants . Un générateur électrochimique secondaire étanche NiMH de format AA, dont l'électrode positive est l'électrode à capacité limitante, et dont la capacité nominale est de 1200 mAh, est constitué des électrodes positive et négative décrites ci-dessus. Une électrode positive est accolée à une électrode négative dont elle est isolée par un séparateur non-tissé de polypropylène pour former le faisceau électrochimique. Le faisceau ainsi spiralé est inséré dans un godet métallique et imprégné d'un électrolyte alcalin qui est une solution alcaline aqueuse constituée d'un mélange d'hydroxyde de potassium KOH 7,5N, d'hydroxyde de sodium NaOH 0,4N et d'hydroxyde de lithium LiOH 0,5N pour constituer les accumulateurs A, B, C, D et E. La composition de chacun des accumulateurs est décrite dans le tableau 2. Référence A B C D E Electrode Pl P3 P4 P6 P4 Positive Electrode Ni Ni Ni Ni N2 1 Négative Tableau 2 La composition de liant selon l'invention confère aux électrodes une bonne flexibilité. Elle permet 25 d'effectuer un enroulement spiralé de ces électrodes dans un accumulateur de format cylindrique. Performances électrochimiques : Après un repos de 48 heures à température ambiante, une 30 formation électrique des accumulateurs est effectuée dans les conditions suivantes . Cycle 1 : R:ABrevets\24600\2461 1.doc Repos pendant 2 h à 85 C Charge à 0,025Ic pendant 8h à 80 C, où le est le courant nécessaire pour décharger la capacité nominale C du générateur en 1 h. Repos pendant 2 h à 20 C Charge de 3 h au courant de 0,33Ic Décharge à 0,2Ic jusqu'à une tension de 1V Cycles 2 à 10 : Charge de 16 h au courant de 0,lIc Décharge à 0,2Ic jusqu'à une tension de 1V Cycle ll : Charge de 72 minutes au courant de le Décharge à le jusqu'à une tension de 1V Après les 11 cycles initiaux, la moitié des accumulateurs subit le test de cyclage 1 et l'autre moitié le test de cyclage 2. Test de cyclage 1 : T=20 C Conditions de cyclage Charge pendant 66 minutes au courant de C à 20 C Décharge à le à 20 C jusqu'à une tension de 1V Test de cyclage 2 : T=40 C Conditions de cyclage : Charge pendant 66 minutes au courant de C à 40 C Décharge à le à 40 C jusqu'à une tension de 1V La durée de vie des accumulateurs est déterminée par le nombre de cycles réalisé jusqu'à ce que la capacité de l'accumulateur devienne inférieure à 80% de la capacité nominale. Les résultats des tests électriques sont indiqués dans le tableau 3 : R:ABrevets\24600\24611.doc Référence A B C D E Electrode Positive Pl P3 P4 P6 P4 Electrode Négative N1 N1 N1 N1 N2 Rendement de 253 254 253 254 253 l'électrode positive Au cycle 10 (mAh/g) Rendement de 244 243 243 242 245 l'électrode positive Au cycle 11 (mAh/g) Durée de vie 730 715 725 718 740 (cycles) au Test 1 à 20 C Durée de vie 512 146 488 492 685 (cycles) au Test 2 à 40 C Tableau 3 Les accumulateurs C, D et E comprennent une électrode positive selon l'invention. La durée de vie de ces accumulateurs à l'issue du test 2 est élevée car elle est de 488, 492 et 685 cycles respectivement, en comparaison avec 146 cycles obtenus pour l'accumulateur B. L'accumulateur E comprend une électrode positive et une électrode négative selon l'invention. Sa durée de vie à 40 C est la plus élevée : elle est de 685 cycles. On comprend donc que la substitution, dans l'électrode positive ou négative, d'une fraction du polymère comprenant le monomère acrylique par un silane, permet d'améliorer la durée de vie de l'accumulateur en test de cyclage à 40 C. Elle ne dégrade ni le rendement de l'électrode, ni la durée de vie de l'accumulateur en cyclage à 20 C. R:ABrevets\24600\2461 1.doc On peut donc en déduire que dans le cas d'un liant comprenant un polymère comprenant un monomère acrylique, et un composé de type silane, la bonne tenue mécanique de l'électrode n'est pas le seul facteur permettant d'obtenir une durée de vie élevée de l'accumulateur. En effet, on a montré dans le Tableau 1 que la substitution d'une fraction du polymère de styrène-acrylate par du silane dégradait la tenue mécanique de l'électrode (comparaison de l'électrode P4 avec l'électrode P3 et de l'électrode N2 avec l'électrode N1). Néanmoins, les essais de durée de vie d'un accumulateur comprenant une électrode dans laquelle une fraction du polymère comprenant un monomère acrylique a été substituée par du silane, ont montré que la durée de vie de l'accumulateur était élevée même pour une température de cyclage de 40 C. R:ABrevets\24600\2461 1 _doc REVENDICATIONS 1. Electrode comprenant un support conducteur métallique et une pâte comprenant une matière électrochimiquement active et un liant ; ce liant comprenant . a) un composé de type silane, et b) un polymère comportant au moins un monomère acrylique, et représentant au moins environ 0,15% du 10 poids de ladite pâte. 2. Electrode selon la revendication 1, dans laquelle le polymère représente au moins environ 0,3%, de préférence au moins environ 0,45% du poids de ladite pâte. 3. Electrode selon l'une des revendications 1 ou 2, dans laquelle le support conducteur est bidimensionnel. 4. Electrode selon l'une des revendications 20 précédentes, dans laquelle le composé de type silane a pour formule : Xp-Si (R) 4_p dans laquelle : X est choisi dans le groupe comprenant un alkyle, substitué ou non par un halogène, un alcénvle, un aryle, un alkylaryle, un arylalkyle, un alcénylaryle, un 25 arylalcényle, un époxy, une amine, une styrylamine, un méthacrylate. R est choisi dans halogène, un groupement alkyle cyclique, un aryle 30 un alkyle. p est 1, 2 ou 3. 5. Electrode selon l'une des revendications précédentes, dans laquelle le composé de type silane est 35 le glycidyloxypropyltrimethoxy-silane. 6. Electrode selon l'une des revendications précédentes, dans laquelle polymère est choisi parmi le R:ABrevets\24600v2461 1.doc 17 15 le groupe comprenant H, un hydroxy, alkoxy, acyloxy, un ou -NR2 dans lequel R est H ou 15 30styrène-acrylate, le poly(méth)acrylate, le styrèneanhydride-maléique hydrolysé. 7. Electrode selon l'une des revendications précédentes, dans laquelle les proportions massiques entre le polymère et le composé de type silane varient entre 95 % / 5 et 50 / 50 8. Electrode selon l'une des revendications 10 précédentes, dans laquelle la proportion massique du liant est comprise entre 0,16 et 3 du poids de la pâte. 9. Electrode selon l'une des revendications précédentes, comprenant en outre des fibres. 10. Electrode selon la revendication 9, dans laquelle les fibres sont des fibres de polypropylène. 11. Electrode selon la revendication 9 ou 10, dans 20 laquelle la quantité de fibres ajoutées est inférieure à 1,5 % du poids de la pâte. 12. Electrode selon l'une des revendications précédentes, dans laquelle la matière électrochimiquement 25 active est un composé à base d'hydroxyde de nickel. 13. Electrode selon l'une des revendications 1 à il, dans laquelle la matière électrochimiquement active est un alliage hydrurable. 14. Electrode selon l'une des revendications 1 à 11, dans laquelle la matière électrochimiquement active est un composé à base de cadmium. 35 15. Accumulateur à électrolyte alcalin comprenant une électrode selon l'une quelconque des revendications précédentes. R:ABrevets\24600\2461 1.doc 19 16. Utilisation d'une composition comprenant : a) un composé de type silane, et b) un polymère comportant au moins un monomère acrylique dans la fabrication d'une électrode d'accumulateur, afin d'améliorer la durée de vie calendaire ou en cyclage de l'accumulateur à une température supérieure ou égale à 25 C. 17. Utilisation d'une composition selon la revendication 10 16, dans laquelle le silane et/ou le polymère est selon l'une quelconque des revendications 4, 5 ou 6. R:ABrevets\24600\2461 1.doc